СПОСОБ ОБРАЗОВАНИЯ УСТОЙЧИВОГО К ТРЕЩИНООБРАЗОВАНИЮ ЛАКОКРАСОЧНОГО ЭПОКСИДНОГО ПОКРЫТИЯ И ЛАКОКРАСОЧНАЯ КОМПОЗИЦИЯ, ПОДХОДЯЩАЯ ДЛЯ ТАКОГО СПОСОБА

1. Способ образования устойчивого к трещинообразованию эпоксидного лакокрасочного покрытия на поверхности, представляющей собой внутреннюю часть углов, образованных конструкционными элементами балластной цистерны частично или полностью погружной конструкции, упомянутый способ включает в себя:
(i) нанесение на упомянутую поверхность лакокрасочной композиции, содержащей систему связующего на основе эпоксидной смолы, для образования на упомянутой поверхности слоя отверждаемой краски и
(ii) предоставление возможности упомянутому слою отверждаемой краски подвергаться отверждению для образования лакокрасочного эпоксидного покрытия;
где лакокрасочная композиция имеет вязкость не более 140 единиц Кребса (KU) и содержит
35-80% (по объему сухих веществ краски) системы связующего на основе эпоксидной смолы с соотношением между водородными эквивалентами и эпоксидными эквивалентами в диапазоне от 20:100 до 120:100 и
0,5-30% (по объему сухих веществ краски) одного или нескольких волокон, выбранных из группы, состоящей из природных неорганических волокон, синтетических неорганических волокон, природных органических волокон, синтетических органических волокон и металлических волокон, при средней длине упомянутых волокон не более 250 мкм.
2. Способ по п.1, в котором система связующего на основе эпоксидной смолы включает в себя
a) одну или несколько эпоксидных смол, выбранных из бисфенола A, бисфенола F и новолачных эпоксидных смол; и
b) одно или несколько отверждающих средств, выбранных из оснований Манниха, полиамидоаминов, полиоксиалкиленаминов, алкиленаминов, аралкиламинов, полиаминов и их аддуктов и производных.
3. Способ по п.2, в котором одна или несколько эпоксидных смол имеет эпоксидный эквивалентный вес 100-1500.
4. Способ по любому из предыдущих пунктов, в котором одно или несколько волокон представляют собой неорганические волокна.
5. Способ по п.4, в котором одно или несколько волокон представляют собой минеральные волокна.
6. Способ по п.1, в котором одно или несколько волокон имеют среднюю длину 50-170 мкм и соотношение между средней длиной и средней толщиной, по меньшей мере, 2.
7. Способ по п.1, в котором конструкция представляет собой полупогружную платформу или полупогружное буровое оборудование.
8. Способ по п.7, в котором конструкция представляет собой полупогружную платформу.
9. Способ по любому из пп.7 и 8, в котором система связующего на основе эпоксидной смолы включает в себя бисфенольную эпоксидную смолу A-типа с эпоксидным эквивалентным весом 150-700 и полиамидоаминное отверждающее средство.
10. Способ по любому из пп.7 и 8, в котором система связующего на основе эпоксидной смолы имеет соотношение между водородными эквивалентами и эпоксидными эквивалентами в диапазоне от 60:100 до 120:100.
11. Способ по п.1, в котором лакокрасочная композиция содержит:
35-80% (по объему сухих веществ краски) системы связующего на основе эпоксидной смолы с соотношением между водородными эквивалентами и эпоксидными эквивалентами в диапазоне от 60:100 до 120:100,
0,5-30% (по объему сухих веществ краски) волокон,
10-45% (по объему сухих веществ краски) наполнителей и пигментов,
0-30% (по объему сухих веществ краски) пластификаторов и
0-10% (по объему сухих веществ краски) присадок.
12. Способ по п. 11, в котором лакокрасочная композиция содержит пластификатор, упомянутый пластификатор представляет собой углеводородную смолу.
13. Способ по п. 11, в котором лакокрасочная композиция содержит 1-7% (по объему сухих веществ краски) алюминиевого пигмента.
14. Лакокрасочная композиция с вязкостью не более 140 единиц Кребса (KU) при 30єC, содержащая:
35-80% (по объему сухих веществ краски) системы связующего на основе эпоксидной смолы с соотношением между водородными эквивалентами и эпоксидными эквивалентами в диапазоне от 20:100 до 120:100,
0,5-30% (по объему сухих веществ краски) одного или нескольких (типов) волокон, выбранных из группы, состоящей из природных неорганических волокон, синтетических неорганических волокон, природных органических волокон, синтетических органических волокон и металлических волокон при средней длине упомянутых волокон не более 250 мкм.
15. Лакокрасочная композиция по п.14, в которой система связующего на основе эпоксидной смолы содержит
a) одну или несколько эпоксидных смол, выбранных из бисфенола A, бисфенола F и новолачных эпоксидных смол; и
b) одно или несколько отверждающих средств, выбранных из оснований Манниха, полиамидоаминов, полиоксиалкиленаминов, алкиленаминов, аралкиламинов, полиаминов и их аддуктов и производных.
16. Лакокрасочная композиция по п.15, в которой одна или несколько эпоксидных смол имеют эпоксидный эквивалентный вес 100-1500.
17. Лакокрасочная композиция по любому из предыдущих пунктов, в которой одно или несколько волокон представляют собой неорганические волокна.
18. Лакокрасочная композиция по п.17, в которой одно или несколько волокон представляют собой минеральные волокна.
19. Лакокрасочная композиция по п.17, в которой одно или несколько волокон имеют среднюю длину 50-170 мкм и соотношение между средней длиной и средней толщиной, по меньшей мере, 2.
20. Лакокрасочная композиция по п.14, содержащая:
35-80% (по объему сухих веществ краски) системы связующего на основе эпоксидной смолы с соотношением между водородными эквивалентами и эпоксидными эквивалентами в диапазоне от 60:100 до 120:100,
0,5-30% (по объему сухих веществ краски) волокон,
10-45% (по объему сухих веществ краски) наполнителей и пигментов,
0-30% (по объему сухих веществ краски) пластификаторов, и
0-10% (по объему сухих веществ краски) присадок.
21. Лакокрасочная композиция по п.20, содержащая пластификатор, упомянутый пластификатор представляет собой углеводородную смолу.
22. Лакокрасочная композиция по п.20, содержащая 1-7% (по объему сухих веществ краски) алюминиевого пигмента.
23. Лакокрасочная композиция по п.14, в которой система связующего на основе эпоксидной смолы имеет соотношение между водородными эквивалентами и эпоксидными эквивалентами в диапазоне от 70:100 до 110:100.
24. Лакокрасочная композиция по п.15, в которой система связующего на основе эпоксидной смолы включает в себя бисфенольную эпоксидную смолу A-типа с эпоксидным эквивалентным весом 150-700 и полиамидоаминное отверждающее средство.
25. Лакокрасочная композиция по любому из пп.14-16, 18-19 и 21-22, в которой система связующего на основе эпоксидной смолы содержит одну или несколько новолачных эпоксидных смол и одно или несколько отверждающих средств, выбранных из алкиленаминов и аралкиламинов; при соотношении между водородными эквивалентами и эпоксидными эквивалентами в упомянутой системе связующего на основе эпоксидной смолы в диапазоне от 20:100 до 50:100.
26. Способ образования устойчивого к трещинообразованию лакокрасочного эпоксидного покрытия на внутренней поверхности цистерны для хранения жидкостей; упомянутый способ включает в себя:
(i) нанесение лакокрасочной композиции, содержащей систему связующего на основе эпоксидной смолы, на поверхность внутри цистерны для хранения жидкостей для образования на упомянутой поверхности слоя отверждаемой краски, и
(ii) предоставление возможности упомянутому слою отверждаемой краски подвергаться отверждению для образования лакокрасочного эпоксидного покрытия;
в котором лакокрасочная композиция имеет вязкость не более 140 единиц Кребса (KU) и содержит:
35-80% (по объему сухих веществ краски) системы связующего на основе эпоксидной смолы с соотношением между водородными эквивалентами и эпоксидными эквивалентами в диапазоне от 20:100 до 120:100, и
0,5-30% (по объему сухих веществ краски) одного или нескольких (типов) волокон, выбранных из группы, состоящей из природных неорганических волокон, синтетических неорганических волокон, природных органических волокон, синтетических органических волокон и металлических волокон, при средней длине упомянутых волокон не более 250 мкм.
27. Способ по п.26, в котором система связующего на основе эпоксидной смолы содержит одну или несколько новолачных эпоксидных смол и одно или несколько отверждающих средств, выбранных из алкиленаминов и аралкиламинов; упомянутая система связующего на основе эпоксидной смолы имеет соотношение между водородными эквивалентами и эпоксидными эквивалентами в диапазоне от 20:100 до 50:100.